(57)【要約】  【課題】  高温、高面圧下での乾式摺動部材の焼付き防止に最適な自己潤滑複合材を提供する。  【解決手段】  自己潤滑複合材は、Ｎｉ，Ｃｏ，Ｃｕ系基金属もしくはこれらの合金を用いた金属粉末材料と、グラファイト粉末の表面にＮｉ，Ｃｒの少なくとも１つを塗布又はタングステンクラッドしたグラファイト材料と、ＮｂＣ，ＷＣ，ＺｒＣの少なくとも１つの炭化物から構成される金属炭化物を有し、基材金属中に分散させた。【選択図】  図３
2019218606.tif 000002
【特許請求の範囲】
【請求項１】
Ｎｉ，Ｃｏ，Ｃｕ系基金属もしくはこれらの合金を用いた金属粉末材料と、
自己潤滑剤粉末の表面にＮｉ，Ｃｒの少なくとも１つを塗布又はタングステンクラッドした潤滑材料と、
を有し、基材金属中に分散させたことを特徴とする自己潤滑複合材。
【請求項２】
前記自己潤滑剤粉末は、グラファイト粉末、ＢＮ，ＭｏＳ2，ＷＳ2，ＣｒＯ3の群から選択される少なくとも１つであることを特徴とする、請求項１に記載の自己潤滑複合材。
【請求項３】
さらに、ＮｂＣ，ＷＣ，ＺｒＣの少なくとも１つの炭化物から構成される金属炭化物を含むことを特徴とする、請求項１又は２に記載の自己潤滑複合材。
【請求項４】
前記金属粉末端末は７０〜３０体積％、前記潤滑材料は３０〜４０体積％、前記金属炭化物は、０〜３０体積％含むことを特徴とする、請求項１から３のいずれか１つに記載の自己潤滑複合材。
【請求項５】
前記潤滑材料は、３０〜１５０μｍの粒度のグラファイト粉末を用いて、５０〜２５０μｍの大きさに構成されていることを特徴とする、請求項１から４のいずれか１つに記載の自己潤滑複合材。
【請求項６】
Ｎｉ，Ｃｏ，Ｃｕ系基金属もしくはこれらの合金を用いた金属粉末材料と、
自己潤滑剤粉末の表面にＮｉ，Ｃｒの少なくとも１つを塗布又はタングステンクラッドした潤滑材料と、
ＮｂＣ，ＷＣ，ＺｒＣの少なくとも１つの炭化物から構成される金属炭化物を、
基材の溶融プール上に落下させて肉盛層を形成させることを特徴とする、肉盛層の形成方法。
【請求項７】
前記基材は、前記基材にレーザを照射することにより形成されるレーザ溶接であることを特徴とする、請求項６に記載の肉盛層の形成方法。
【請求項８】
前記基材の溶融プールは、前記基材にプラズマを照射することにより形成されるレーザ溶接であることを特徴とする、請求項６に記載の肉盛層の形成方法。
【発明の詳細な説明】
【技術分野】
【０００１】
本発明は、スベリ軸受など無潤滑状態で使用される機械部品用の自己潤滑複合材に関する。
【背景技術】
【０００２】
一般に、機械部品の損耗原因は、腐食、摩耗、焼付きに大別される。このうち、腐食と摩耗については、各種の防食処理や硬化肉盛等によって対策がほぼ確立されている。一方で、焼付きを防止する対策としては、水、油等の流体潤滑材もしくは有機系Ｍｏやグラファイトを用いることが知られている。
【０００３】
例えば、特許文献１（特開平１０−２０４５６９号公報）には、Ｃｏ基合金に２０〜４０体積％のＢＮを分散させた自己潤滑複合材が開示されている。
【先行技術文献】
【特許文献】
【０００４】
【特許文献１】特開平１０−２０４５６９号公報
【発明の概要】
【発明が解決しようとする課題】
【０００５】
しかし、高温、高面圧下での乾式摺動に対して肉盛方法での焼付き防止に関しては十分な効果が得られていない。また、膜厚を確保するために、溶接、溶射などの表面改質処理を行うが、比重が軽く、しかも融点が低いことが影響して、さらに、金属との反応性が非常に大きいことから，緻密で十分な厚さの被膜を形成することが困難であった。
【０００６】
また、摺動部材の損耗要因の１つに摺動部分の摩擦係数が大きいことがあげられる。その１つが焼き付け現象である。焼き付けについての従来の対策として、潤滑剤などの使用があげられるが、高温部材では使用できない場合もあった。一方、潤滑剤が使用できない条件では使用条件を緩くするしかなかった。自己潤滑剤が肉盛り施工できれば、部材の寿命延命のために条件を上げることができ、新たな製品の開発にもつながる。
【０００７】
したがって、本発明が解決しようとする技術的課題は、高温、高面圧下での乾式摺動部材の焼付き防止に最適な自己潤滑複合材を提供することである。
【課題を解決するための手段】
【０００８】
本発明は、上記技術的課題を解決するために、以下の構成の自己潤滑複合材を提供する。
【０００９】
本発明の第１態様によれば、Ｎｉ，Ｃｏ，Ｃｕ系基金属もしくはこれらの合金を用いた金属粉末材料と、
自己潤滑剤粉末の表面にＮｉ，Ｃｒの少なくとも１つを塗布又はタングステンクラッドした潤滑材料と、
を有し、基材金属中に分散させたことを特徴とする自己潤滑複合材を提供する。
【００１０】
本発明の第２態様によれば、前記自己潤滑剤粉末は、グラファイト粉末、ＢＮ，ＭｏＳ2，ＷＳ2，ＣｒＯ3の群から選択される少なくとも１つであることを特徴とする、第１態様の自己潤滑複合材を提供する。
【００１１】
本発明の第３態様によれば、さらに、ＮｂＣ，ＷＣ，ＺｒＣの少なくとも１つの炭化物から構成される金属炭化物を含むことを特徴とする、第１又は第２態様の自己潤滑複合材を提供する。
【００１２】
本発明の第４態様によれば、前記金属粉末端末は７０〜３０体積％、前記潤滑材料は３０〜４０体積％、前記金属炭化物は、０〜３０体積％含むことを特徴とする、第１態様の自己潤滑複合材を提供する。
【００１３】
本発明の第５態様によれば、前記潤滑材料は、３０〜１５０μｍの粒度のグラファイト粉末を用いて、５０〜２５０μｍの大きさに構成されていることを特徴とする、第１又は第２態様の自己潤滑複合材を提供する。
【００１４】
本発明の第６態様によれば、
Ｎｉ，Ｃｏ，Ｃｕ系基金属もしくはこれらの合金を用いた金属粉末材料と、
自己潤滑剤粉末の表面にＮｉ，Ｃｒの少なくとも１つを塗布又はタングステンクラッドした潤滑材料と、
ＮｂＣ，ＷＣ，ＺｒＣの少なくとも１つの炭化物から構成される金属炭化物を、
基材の溶融プール上に落下させて肉盛層を形成させることを特徴とする、肉盛層の形成方法を提供する。基材の溶融プールは、レーザ溶接法又はプラズマ溶接法により形成される。
【発明の効果】
【００１５】
本発明によれば、グラファイトなどの自己潤滑剤粉末の表面にＮｉ，Ｃｒの少なくとも１つを塗布又はタングステンクラッド潤滑剤量を用いることで、自己潤滑剤表面の金属がバリアとなり自己潤滑剤の劣化を防ぐことができる。また、肉盛層の形成にレーザ溶接法又はプラズマ溶接法を用いることで、施工中に溶剤にかかる温度を低く抑えることができ、グラファイトの分解と耐摩耗用の炭化物と反応を制御することができる。
【図面の簡単な説明】
【００１６】
【図１】図１は、本発明の自己潤滑複合材を用いて母材に肉盛層を形成するためのプラズマ溶接トーチの構造を示す断面図である。
【図２】図２は、本発明の自己潤滑複合材を用いて母材に肉盛層を形成するためのレーザ溶接トーチの構造を示す断面図である。
【図３】円筒突合せ式摩耗試験の試験機の構成を模式的に示す図である。
【図４】ピンオンディスク摩耗試験の試験機の構成を模式的に示す図である。
【発明を実施するための形態】
【００１７】
以下、本発明の自己潤滑複合材及び基材の表面に係止する肉盛層の形成方法について、図面を参照しながら説明する。
【００１８】
本実施形態にかかる自己潤滑複合材は、Ｎｉ，Ｃｏ，Ｃｕ系基金属もしくはこれらの合金を用いた金属粉末材料と、グラファイト粉末の表面にＮｉ，Ｃｒの少なくとも１つを塗布又はタングステンクラッドしたグラファイト材料と、ＮｂＣ，ＷＣ，ＺｒＣの少なくとも１つの炭化物から構成される金属炭化物を有する。そして、この自己潤滑複合材は、レーザ溶接法又はプラズマ溶接法により基材に形成された溶融プール上に落下させることにより、基材表面に肉盛層として形成される。なお、上記構成において、グラファイト材料は、潤滑材料の一例に相当し、グラファイト粉末は、自己潤滑材粉末の一例に相当する。潤滑材料に用いられる自己潤滑材料としては、グラファイト粉末のほか、ＢＮ，ＭｏＳ2，ＷＳ2，ＣｒＯ3などの粉末材料から少なくとも１つを用いることができる。
【００１９】
図１は、本実施形態にかかる肉盛層の形成方法に用いられるプラズマ溶接トーチを示す断面図である。
【００２０】
プラズマ粉体溶接法は、図１に示すように、溶接トーチ１０の中心孔１１にタングステン電極１２を設け、タングステン電極１２と母材１５との間に電源１６から電圧をかける。また、中心孔１１にアルゴンガスを供給することで、タングステン電極１２と母材１５との間に、ガスプラズマを発生させる。溶接トーチ１０の先端からはパイロットアーク及びメインアークが噴出する。同時に、溶接トーチ１０の粉末供給孔１３から上記の材料粉末を供給する。この粉末はメインアークによって溶融し、母材１５の表面に形成された溶融プールと混合し、肉盛層１５ａになる。また、溶接トーチ１０のガス供給孔１４からはシールドガス（通常、アルゴンガス）が供給される。
【００２１】
これにより、母材１５の表面に形成された溶融プールと材料粉末が混合し、これが冷却することで、母材１５の表面に肉盛層が形成される。
【００２２】
このようなプラズマ粉体溶接法は、以下の特徴を有している。まず、母材への溶け込み深さが小さい。従って、１層で目標の化学成分の肉盛金属が得られる。また、肉盛材料として粉末を用いるため、材料をワイヤやロッドに形成する必要がなく、一般金属の他各種炭化物を主成分とする超硬複合合金の肉盛も容易に行うことができ、炭化物含有量の調整も自由である。さらに、アルゴンガス中での自動溶接であるため、ブローホール等の欠陥が少ない。溶融溶接であるため、母材との結合は冶金結合であり、剥離等の問題はない。
【００２３】
また、本実施形態の肉盛層は、レーザ溶接によっても形成することができる。レーザ溶接は、図２に示すように、母材１５にレーザ１７を照射することで、母材表面に溶融プールを形成する。また、レーザ１７の周囲には、シールドガス供給孔１８からシールドガスを吐出し、レーザ１７の周囲にシールドガス１９を形成する。同時に、粉末供給孔１３から上記の材料粉末を供給する。この粉末はレーザと母材表面に形成した溶融プールに送給することにより肉盛層を形成する。
【００２４】
このようなレーザ溶接法は、低温度での肉盛りが可能であり、溶剤にかかる温度を低く抑えることができ、材料粉末中の炭素と炭化物形成元素との反応を抑制することができるという効果を奏する。
【００２５】
本実施形態にかかる自己潤滑複合材は、上記の通り、Ｎｉ，Ｃｏ，Ｃｕ系基金属もしくはこれらの合金を用いた金属粉末材料と、グラファイト粉末の表面にＮｉ，Ｃｒの少なくとも１つを塗布又はタングステンクラッドしたグラファイト材料と、ＮｂＣ，ＷＣ，ＺｒＣの少なくとも１つの炭化物から構成される金属炭化物を有する。
【００２６】
金属粉末材料は、マトリックス材として配合されるものであり、Ｎｉ，Ｃｏ，ＣＵ系基金属もしくはこれらの合金を粉末にしたものを用いる。金属粉の粒度は５０〜２５０μｍであることが好ましい。
【００２７】
金属粉末材料は、体積比で７０〜３０％の比率で混合することが好ましい。金属粉末材料が少なくなると、溶接が困難になり、肉盛層の形成が難しくなる。
【００２８】
グラファイト材料は、溶接材料として配合されるものであり、グラファイト粉末の表面にＮｉ，Ｃｒの少なくとも１つを塗布又はタングステンクラッドしたものが用いられる。
【００２９】
グラファイト材料は、粒度３０〜１５０μｍのグラファイト粉末を用い、メッキなどによりグラファイト粉末の表面にＮｉ，Ｃｒなどの金属を塗布、あるいは、グラファイト粉末の表面にタングステンクラッドすることにより、５０〜２５０μｍの粒度に構成される。
【００３０】
グラファイト材料は、原料となるグラファイト粉末に対し、重量比で６０〜８０％程度の金属を塗布あるいはタングステン粉末をクラッドすることにより得られる。タングステンクラッドは、グラファイト粉末の表面にタングステン粉末を、圧力を加えて接合する。両者の接合には有機結合剤を用いることができる。
【００３１】
グラファイト材料は、体積比で２０〜６０％の比率で配合することが好ましい。グラファイト材料が少ないと、周同時に肉盛層の焼き付けをおこしやすくなる。
【００３２】
金属炭化物は、ＮｂＣ，ＷＣ，ＺｒＣの少なくとも１つを含む。炭化物の粒度は、５０〜２５０μｍであることが好ましい。また、炭化物は、体積比で０〜３０％の比率で配合することが好ましい。金属炭化物が少ないと耐摩耗性が悪くなりやすい。
【実施例】
【００３３】
（自己潤滑複合材）
下記の金属粉末材料、潤滑材料としてのグラファイト材料、金属炭化物を、Ｖ型混合器により混合し、目的とする自己潤滑複合材を得た。この自己潤滑複合材としての実施例１〜４と比較例１〜４の成分を下記表１に示す。
【００３４】
【表１】
2019218606.tif 000003
【００３５】
（肉盛層の形成)
上記各実施例及び比較例の自己潤滑複合材を、母材（軟鋼）に対しレーザ溶接法によって母材１５の表面に肉盛層１５ａを形成したサンプル片を作成した。レーザ溶接の溶接条件を表２に示す。なお、得られたサンプル片は、それぞれ実施例サンプル１〜８，比較例サンプル１〜４とした。
【００３６】
【表２】
2019218606.tif 000004
【００３７】
これらの各実施例及び比較例の自己潤滑複合材について、レーザ溶接法により、母材表面に肉盛層が形成された。ただし、金属粉末材料が２０％である比較例２及び３については、肉盛層が均一に形成できず、ムラのある肉盛層となった。
【００３８】
また、上記各実施例及び比較例の材料を、母材（軟鋼）に対しプラズマ溶接法によって母材１５の表面に肉盛層１５ａを形成したサンプル片を作成した。プラズマ溶溶接の溶接条件を表３に示す。なお、得られたサンプル片は、それぞれ実施例サンプル９〜１６，比較例サンプル５〜８とした。
【００３９】
【表３】
2019218606.tif 000005
【００４０】
これらの各実施例及び比較例の自己潤滑複合材について、プラズマ溶接法によっても、母材表面に肉盛層が形成された。ただし、レーザ溶接法と同様に、金属粉末材料が２０％である比較例２及び３については、肉盛層が均一に形成できず、ムラのある肉盛層となった。
【００４１】
（摩耗試験１：円筒突合せ式摩耗試験）
上記のようにして得られた実施例サンプル１〜８及び比較例サンプル１〜４を用いて、図３に示すように試験機に固定し、一定負荷で相手材２（Ｓ４５Ｃ）を押しつけた状態で回転させ、摩擦傾数を求めた。また、試験前後の外観状況を比較した。実験条件は、表４に示す通りである。
【００４２】
【表４】
2019218606.tif 000006
【００４３】
実施例サンプルはいずれも、摩擦係数の増加が確認できなかった。一方で、比較例サンプルは、試験途中に焼き付けが生じ、摩擦係数が増加した。また、試験後の試験片及び相手材の表面状態を視認したところ、実施例サンプルには、いずれも焼き付けが確認されなかった。
【００４４】
（摩耗試験２：ピンオンディスク摩耗試験）
上記のようにして得られた実施例サンプル及び比較例サンプル１を用いて、図４に示すように、一定負荷で相手材３（エメリー紙４を貼り付けた回転ディスク）に押しつけた状態で、回転ディスクを回転させ、肉盛り層の摩耗量を求めた。実験条件は、表５に示す通りである。試験結果を表６に示す。
【００４５】
【表５】
2019218606.tif 000007
【００４６】
【表６】
2019218606.tif 000008
【００４７】
（摩擦係数）
実施例２，３，６及び比較例１のサンプルについて、摩擦係数を測定した。摩擦係数の測定は、図３に示す円筒突合せ式摩耗試験機において、表面から１５ｍｍの深さに熱電対を埋め込み、当該熱電対の温度に基づいて計測した。なお、試験条件は、回転側試験片の回転数が５５０ｒｐｍ、突き合わせ荷重が１０ｋｇ／ｃｍ2、突合せ面はドライの状態で行い、６０秒後の温度に基づいて摩擦係数を計測した。結果は、表７の通りであった。
【００４８】
【表７】
2019218606.tif 000009
【００４９】
上記摩耗試験の結果によれば、本実施形態にかかる実施例サンプルは、焼き付きを防止し、また、耐摩耗性にも優れていることが分かった。これは、グラファイトの表面に金属を塗布又はタングステンクラッドすることにより、グラファイト表面の金属がバリアとなりグラファイトの劣化を防ぐことができ、グラファイトとＮｂＣ，ＷＣ，ＺｒＣなどの耐摩耗用炭化物とを共に共存させた肉盛層を形成することができるためと考えられる。
【００５０】
また、実施例サンプル２，３，６，７に示すように、グラファイト材料の粒径及び表面にＷクラッド又はＮｉメッキを付した双方の実施例において、自己潤滑性の確保及び焼き付きの防止に効果があることが分かった。
【００５１】
一方で、比較例サンプル１に示すように、グラファイト材料及び金属炭化物を含まない肉盛層は、焼き付き防止及び耐摩耗性に優れたものとはならなかった。また、金属粉末材料が２０％の比較例サンプル２及び３は、焼き付き防止及び耐摩耗性の向上には効果が表れたが、肉盛層をムラなく形成することが困難であった
比較例サンプル４に示すように、グラファイト材料は、体積％で２０％より少なくなると、自己潤滑性に劣り、焼き付きなどが発生することが分かった。
【００５２】
また、実施例１乃至５との比較に示すように、金属炭化物を含めることで、耐摩耗性を向上させることができ、その分量の増加とともに、耐摩耗性が向上することが分かった。
【００５３】
また、摩擦係数についても、潤滑材料を３０％以上含めることで、潤滑材料を含まない比較例１に比べて約半分の数値となることが判明した。すなわち、金属粉末材料に、グラファイトなどから構成された潤滑剤量を追加することで、摩擦係数を小さくすることができ、焼き付き、耐摩耗性の向上を図ることが分かった。また、潤滑材料は自己潤滑材料であるグラファイトの表面にタングステンクラッドなどの手段を施すことにより、自己潤滑剤と炭化物形成元素との反応を抑制することができ、肉盛層中に含めることができる。
【００５４】
以上説明したように、本実施形態にかかる自己潤滑複合材を用いた肉盛層は、グラファイトの表面にＮｉ，Ｃｒの少なくとも１つを塗布又はタングステンクラッドすることで、自己潤滑剤表面の金属がバリアとなり自己潤滑剤の劣化を防ぐことができる。また、肉盛層の形成にレーザ溶接法又はプラズマ溶接法を用いることで、施工中に溶剤にかかる温度を低く抑えることができ、グラファイトの分解と耐摩耗用の炭化物と反応を制御することができる。
【００５５】
なお、本発明は上記実施形態に限定されるものではなく、その他種々の態様で実施可能である。例えば、
することができる。
【００５６】
また、上記実施形態は、自己潤滑材粉末として、グラファイト粉末を用いているが、
ことができる。
【産業上の利用可能性】
【００５７】
本発明の自己潤滑複合材は、母材の表面に肉盛り加工することにより、滑り軸受やガイドローラに用いることで、自己潤滑性、耐摩耗性などを向上させることができる。
【符号の説明】
【００５８】
１  サンプル片
２  相手材
３  相手材
４  エメリー紙
１０  溶接トーチ
１１  中心孔
１２  タングステン電極
１３  粉末供給孔
１４  ガス供給孔
１５  母材
１５ａ  肉盛層
１６  電源
１７  レーザ
１８  シールドガス供給孔
１９  シールドガス
【図１】
2019218606.tif 000010
【図２】
2019218606.tif 000011
【図３】
2019218606.tif 000012
【図４】
2019218606.tif 000013